Brevet FR3074167A1 (20190531)

REVENDICATIONS1. Matériau comprenant une feuille de verre revêtue sur au moins une partie d'une de ses faces d'un empilement de couches minces comprenant au moins une couche à base d'un nitrure, ledit empilement étant revêtu sur au moins une partie de sa surface d'une couche d'émail comprenant du bismuth, ledit empilement comprenant en outre, en contact avec la couche d'émail, une couche, dite couche de contact, qui est à base d'un oxyde.\n<CLM>\1\tMatériau selon la revendication 1, dans lequel l'au moins une couche à base d'un nitrure comprend un nitrure d'au moins un élément choisi parmi l'aluminium, le silicium, le zirconium, le titane, notamment est une couche à base de nitrure de silicium.\n<CLM>\1\tMatériau selon l'une des revendications précédentes, dans lequel la couche de contact comprend un oxyde d'au moins un élément choisi parmi l'aluminium, le silicium, le titane, le zinc, le zirconium, l'étain, notamment est une couche à base d'oxyde de silicium.\n<CLM>\1\tMatériau selon l'une des revendications précédentes, dans lequel au moins une couche à base d'un 25 nitrure est en contact avec la couche de contact.\n<CLM>\1\tMatériau selon l'une des revendications précédentes, dans lequel la couche de contact présente une épaisseur physique d'au moins 40 nm.\n<CLM>\1\tMatériau selon l'une des revendications 30 précédentes, tel que l'empilement comprend au moins une couche fonctionnelle, notamment une couche fonctionnelle électro-conductrice. 18\n<CLM>\1\tMatériau selon la revendication précédente, dans lequel au moins une couche fonctionnelle électroconductrice est choisie parmi les couches métalliques, notamment en argent ou en niobium, et les couches d'un 5 oxyde transparent conducteur, notamment choisi parmi l'oxyde d'indium et d'étain, les oxydes d'étain dopés, les oxydes de zinc dopés.\n<CLM>\1\tMatériau selon l'une des revendications précédentes, tel que la couche d'émail est à base de 10 borosilicate de bismuth et de zinc.\n<CLM>\1\tMatériau selon la revendication précédente, tel que la couche d'émail présente une composition chimique comprenant les oxydes suivants, dans des teneurs pondérales variant dans les limites ci-après mentionnées : 15 B203 1-10%, notamment 2-8% Si02 15-40%, notamment 20-35% Bi203 5-45%, notamment 10-40% ZnO 7-25%, notamment 8-20%.\n<CLM>\1\tMatériau selon l'une des revendications 20 précédentes, tel que la couche d'émail est opaque, de teinte noire, et forme une bande en périphérie de la feuille de verre.\n<CLM>\1\tVitrage comprenant au moins un matériau selon l'une des revendications précédentes.\n<CLM>\1\tVitrage selon la revendication précédente, qui est un vitrage pour pavillon de véhicule automobile, dans lequel la face de la feuille de verre supportant l'empilement de couches minces et la couche d'émail est la face interne du vitrage, ladite feuille de verre étant renforcée mécaniquement et/ou feuilletée avec au moins une autre feuille de verre au moyen d'un intercalaire de feuilletage. 19\n<CLM>\1\tProcédé de fabrication d'un matériau selon l'une des revendications 1 à 10, comprenant le dépôt d'un empilement de couches minces comprenant au moins une couche à base d'un nitrure sur au moins une partie d'une face 5 d'une feuille de verre, puis le dépôt, sur au moins une partie de la surface dudit empilement d'une couche d'émail comprenant du bismuth.\n<CLM>\1\tProcédé selon la revendication précédente, dans lequel au moins une partie de l'empilement de couches 10 minces est déposée par dépôt chimique en phase vapeur ou par pulvérisation cathodique.\n<CLM>\1\tProcédé selon l'une des revendications 13 et 14, dans lequel le dépôt de la couche d'émail comprend une étape de cuisson à une température d'au moins 600°C, 15 notamment lors d'un traitement de bombage et/ou de trempe de la feuille de verre.